(57)【特許請求の範囲】
【請求項１】
非磁性支持体上に、磁性粉末と結合剤を含有する磁性層が形成されてなり、
上記磁性層は、化１で表されるジヒドロキシベンゼン化合物を含有することを特徴とする磁気記録媒体。
【化１】
0003852198.tif 000015
【請求項２】
磁性粉末の比表面積が、３５ｍ2／ｇ以上であることを特徴とする請求項１記載の磁気記録媒体。
【請求項３】
磁性層のジヒドロキシベンゼン化合物の含有量が、磁性粉末１００重量部に対して０．３重量部〜１０重量部であることを特徴とする請求項１記載の磁気記録媒体。
【請求項４】
結合剤は、第３級アミノ基を有することを特徴とする請求項１記載の磁気記録媒体。
【請求項５】
結合剤の第３級アミノ基の含有量が、０．００１ｍｍｏｌ／ｇ〜１ｍｍｏｌ／ｇであることを特徴とする請求項４記載の磁気記録媒体。
【請求項６】
結合剤は、第４級アンモニウム塩を有することを特徴とする請求項１記載の磁気記録媒体。
【請求項７】
結合剤の第４級アンモニウム塩の含有量が、０．００１ｍｍｏｌ／ｇ〜１ｍｍｏｌ／ｇであることを特徴とする請求項６記載の磁気記録媒体。
【発明の詳細な説明】
【０００１】
【発明の属する技術分野】
本発明は、磁性粉末と結合剤を主体とした磁性層を有する、いわゆる塗布型の磁気記録媒体に関する。
【０００２】
【従来の技術】
磁気記録媒体としては、磁性粉末や結合剤、各種添加剤を有機溶媒とともに分散せしめて調製された磁性塗料を、非磁性支持体上に塗布乾燥することで磁性層が形成される、いわゆる塗布型の磁気記録媒体が知られており、高密度記録化の目的から上記磁性粉末としては金属微粒子が用いられるようになっている。
【０００３】
このような金属微粒子を用いる塗布型の磁気記録媒体は、オーディオ用あるいはビデオ用の磁気テープを始め、バックアップ用データカートリッジ、フロッピーディスク等として利用されている。特に最近では、記録波長の短波長化、あるいはディジタル記録方式等のような記録密度の高い記録方式の検討が盛んに行われており、これに対応する電磁変換特性に優れた磁気記録媒体の開発が要求されている。
【０００４】
ところで、塗布型の磁気記録媒体において、電磁変換特性を向上させるための手法としては磁性層の薄膜化がある。磁性層を薄膜化することによって、自己減磁損失が低減し、電磁変換特性を改善することができる。
【０００５】
しかし、磁性層の膜厚を、例えば１μｍ以下に単純に薄膜化すると、磁性層表面に非磁性支持体の表面形状が現れ易くなり、磁性層表面の平滑化が困難になる。このため、磁性層を薄膜化する場合には、非磁性支持体と磁性層の間に非磁性の塗布層を介在させる重層塗布型構成が採られる場合が多くなっている。このように非磁性層を介在させることで非磁性支持体表面と磁性層表面の間に厚さが稼がれ、非磁性支持体の表面形状が磁性層表面に現れ難くなる。したがって、厚さの薄い磁性層が平滑な表面形状で形成されることになる。
【０００６】
この他、電磁変換特性を改善する方法としては、磁性層の表面を平滑化することによって磁気ヘッドと磁性層の間のスペーシングを狭くすることも有効である。特に、記録波長を短くした場合には、電磁変換特性が磁性層の表面粗さの影響を受け易く、表面粗さの制御が重要になる。
【０００７】
さらに、磁性粉末自身の改良も電磁変換特性の改善には不可欠である。この改良としては（１）強磁性合金粉末の使用、（２）磁性粉末の微細化、（３）磁性粉末の保磁力の増加及び保磁力分布の均一化等が挙げられる。
【０００８】
このうち、（１）、（２）については、磁性材料の改良が積極的に進められた結果、飽和磁化が１４０Ａｍ2／ｋｇを越える強磁性合金粉末や長軸長が０．１μｍ以下の磁性粉末が開発されるに至っている。また、（３）磁性粉末の保磁力に関しては、保磁力が１６０ｋＡ／ｍを越える磁性粉末が得られるようになっている。また、保磁力分布には磁性粉末の粒子サイズ分布が反映されるが、この粒子サイズを均一化することで保磁力分布も著しく改善されている。
【０００９】
【発明が解決しようとする課題】
ところで、良好な電磁変換特性を得るためには、磁性粉末が結合剤中に均一に分散されていることも重要である。
【００１０】
しかし、上述の手法のうち磁性粉末の微細化を行った場合、結合剤中への磁性粉末の分散が困難になる傾向がある。
【００１１】
これに対しては、磁性塗料の調整段階で、塗料の混練あるいは分散の時間を長くすることが考えられるが、そうすると磁性粉末の損傷や製造効率の低下の問題が生じる。
【００１２】
また、結合剤に−ＳＯ3Ｍ，−ＯＳＯ3Ｍ，−ＣＯＯＭ，Ｐ＝Ｏ（ＯＭ）2，−ＮＲdＲe、−ＮＲdＲeＲf+Ｘ-、＞ＮＲdＲe+Ｘ-（但し、Ｍは、水素原子あるいはリチウム，カリウム，ナトリウム等のアルカリ金属であり、Ｒd、Ｒe,Ｒfは、水素原子あるいは炭化水素基であり、Ｘ-は、弗素，塩素，臭素，ヨウ素等のハロゲン元素イオンあるいは無機イオン，有機イオンである。）等の官能基を導入することによって、結合剤と磁性粉末との相互作用を強化し、分散性を向上させる試みもなされている。
【００１３】
しかしながら、結合剤にこれらの官能基を導入しても、比表面積が３５ｍ2／ｇ以上の微細な磁性粉末を分散させるのは困難であり、磁性粉末の微細化によって高密度記録化を行うためには、分散性に関するさらなる改良が必要である。
【００１４】
そこで、本発明はこのような従来の実情に鑑みて提案されたものであり、比表面積が３５ｍ2／ｇ以上の微細な磁性粉末を高度に分散させることができ、高密度記録領域において高い電磁変換特性が得られるとともに良好な走行耐久性が得られる磁気記録媒体を提供することを目的とする。
【００１５】
【課題を解決するための手段】
上述の目的を達成するために、本発明の磁気記録媒体は、非磁性支持体上に、磁性粉末と結合剤を含有する磁性層が形成されてなり、上記磁性層は、化２で表されるジヒドロキシベンゼン化合物を含有することを特徴とするものである。
【００１６】
【化２】
0003852198.tif 000002
【００１７】
磁性層に化２で表されるジヒドロキシベンゼン化合物を添加すると、比表面積が３５ｍ2／ｇ以上の微細な磁性粉末であっても磁性層中に高度に分散され、高密度記録領域で高い電磁変換特性が得られるようになるとともに良好な走行耐久性が得られるようになる。
【００１８】
【発明の実施の形態】
以下、本発明の具体的な実施の形態について説明する。
【００１９】
本発明の磁気記録媒体は、非磁性支持体上に、磁性粉末と結合剤を含有する磁性層が形成されてなる、いわゆる塗布型の磁気記録媒体であり、前記磁性層は磁性粉末や結合剤を有機溶媒とともに混合して調製された磁性塗料を非磁性支持体上に保持させ、乾燥させることで形成される。
【００２０】
そして、この磁気記録媒体では特に、上記磁性層に、化３で表されるジヒドロキシベンゼン化合物が含有されている。
【００２１】
【化３】
0003852198.tif 000003
【００２２】
なお、Ｍに導入されるアルカリ金属としてはリチウム，カリウム，ナトリウム等が挙げられ、Ｘに導入されるハロゲンとしては塩素，臭素等が挙げられる。
【００２３】
磁性層にこのようなジヒドロキシベンゼン化合物が含有されていると、このジヒドロキシベンゼン化合物が、そのＯＨ基等の官能基を介して磁性粉末表面に吸着する。このとき、このジヒドロキシベンゼン化合物は、隣り合った位置にＯＨ基が導入されているので、磁性粉末表面に安定に吸着し、その結果、微細な磁性粉末が磁性層中に高度に分散される。
【００２４】
また、このジヒドロキシベンゼン化合物と磁性粉末とは速い速度で吸着するので、分散時間を短縮することができる。
【００２５】
そして、特に、結合剤に第３級アミノ基または第４級アンモニウム塩が導入されていると、これら極性基と、磁性粉末表面に吸着しているジヒドロキシベンゼン化合物の官能基とが相互作用を起こし、これによって磁性粉末の分散性がさらに向上する。
【００２６】
また、結合剤に導入されている第３級アミノ基または第４級アンモニウム塩が、ジヒドロキシベンゼン化合物中の官能基と相互作用することによって、磁性粉末と結合剤の界面の付着力が増し、磁気記録媒体の走行耐久性が向上する。
【００２７】
なお、このような作用は、特にＲ2，Ｒ3に官能基が導入されているジヒドロキシベンゼン化合物を用いた場合に著しく、官能基として−ＳＯ3Ｍ，−ＣＯＯＭ，ＮＲaＲbＲc+Ｘ-が導入されているジヒドロキシベンゼン化合物を用いた場合にさらに著しい。
【００２８】
磁性層に含有させるジヒドロキシベンゼン化合物の量は、磁性粉末１００重量部に対して０．３〜１０重量部、さらには１．０〜５．０重量部であるのが望ましい。ジヒドロキシベンゼン化合物の含有量がこの範囲よりも少ない場合には、磁性粉末や結合剤へのジヒドロキシベンゼン化合物の付着量が不足し、磁性粉末の分散性を十分に改善することができない。またジヒドロキシベンゼン化合物の含有量がこの範囲よりも多い場合には、ジヒドロキシベンゼン化合物において結合剤と未反応の官能基が多く残存することになり、これらが相互作用を及ぼし合うことによって磁性粉末の分散性が低下する。
【００２９】
なお、ジヒドロキシベンゼン化合物は１種類を単独で使用してもよく、複数種を組み合わせて用いても構わない。また、他の分散剤を併用しても差し支えない。
【００３０】
このようなジヒドロキシベンゼン化合物が含有される磁性層において、この他の材料としては次のようなものが用いられる。
【００３１】
まず、磁性層に含有させる磁性粉末としては、Ｆｅ、Ｃｏ、Ｎｉ等の金属、Ｆｅ−Ｃｏ、Ｆｅ−Ｎｉ、Ｆｅ−Ａｌ、Ｆｅ−Ｎｉ−Ａｌ、Ｆｅ−Ａｌ−Ｐ、Ｆｅ−Ｎｉ−Ｓｉ−Ａｌ、Ｆｅ−Ｎｉ−Ｓｉ−Ａｌ−Ｍｎ、Ｆｅ−Ｍｎ−Ｚｎ、Ｆｅ−Ｎｉ−Ｚｎ、Ｃｏ−Ｎｉ，Ｃｏ−Ｐ、Ｆｅ−Ｃｏ−Ｎｉ、Ｆｅ−Ｃｏ−Ｎｉ−Ｃｒ、Ｆｅ−Ｃｏ−Ｎｉ−Ｐ、Ｆｅ−Ｃｏ−Ｂ、Ｆｅ−Ｃｏ−Ｃｒ−Ｂ、Ｍｎ−Ｂｉ、Ｍｎ−Ａｌ、Ｆｅ−Ｃｏ−Ｖ等の合金、窒化鉄、炭化鉄等よりなる磁性粉末が単独あるいは２種類以上が組み合わせて用いられる。これら磁性粉末には、還元時の焼結防止または形状維持等の目的で、Ａｌ、Ｓｉ、Ｐ、Ｂ等の軽金属元素が適当量含まれていても良い。
【００３２】
また、γ−Ｆｅ2Ｏ3、Ｆｅ3Ｏ4、γ−Ｆｅ2Ｏ3とＦｅ3Ｏ4とのベルトライド化合物、Ｃｏ含有γ−Ｆｅ2Ｏ3、Ｃｏ含有Ｆｅ3Ｏ4、Ｃｏを含有するγ−Ｆｅ2Ｏ3とＦｅ3Ｏ4とのベルトライド化合物、ＣｒＯ2に１種またはそれ以上の金属元素、たとえばＴｅ、Ｓｂ、Ｆｅ、Ｂ等を含有させた酸化物等がある。
【００３３】
さらに、六方晶系板状フェライトも使用可能であり、Ｍ型、Ｗ型、Ｙ型、Ｚ型のバリウムフェライト、ストロンチウムフェライト、カルシウムフェライト、鉛フェライト、及びこれらに保磁力を制御する目的でＣｏ−Ｔｉ、Ｃｏ−Ｔｉ−Ｚｎ、Ｃｏ−Ｔｉ−Ｎｂ、Ｃｏ−Ｔｉ−Ｚｎ−Ｎｂ、Ｃｕ−Ｚｒ、Ｎｉ−Ｔｉ等を添加したものも使用可能である。
【００３４】
これらの磁性粉末は、１種類を単独で用いてもよく、２種類以上を併用することも可能である。
【００３５】
以上のような磁性粉末は、比表面積が３０〜８０ｍ2／ｇ、好ましくは４０〜７０ｍ2／ｇであるのが良い。比表面積が上記範囲にある磁性粉末は、微粒子であることから、高密度記録領域における媒体の電磁変換特性が向上し、ノイズが低減する。
【００３６】
また、特に磁性粉末が針状粒子である場合には、長軸長が０．０５〜０．５０μｍ、軸比が２〜１５であるのが好ましい。磁性粉末の長軸長が０．０５μｍ未満である場合には、磁性塗料中に分散させるのが困難となる。逆に、磁性粉末の長軸長が０．５０μｍを越えると、ノイズ特性が劣化する。また、磁性粉末の軸比が５未満であると、磁性粉末の配向性が損なわれ、出力が低下する。磁性粉末の軸比が１５を超える場合には、短波長信号出力が低下する。
【００３７】
磁性粉末が板状フェライトの場合には、板径が０．０１〜０．５μｍ、板厚が０．００１〜０．２μｍであるのが好ましい。
【００３８】
なお、これらの長軸長、軸比、板径及び板厚は、透過型電子顕微鏡写真から無作為に１００サンプル以上の磁性粉末を選択し、その平均値を算出することで求められる。
【００３９】
結合剤としては、従来より磁気記録媒体用の結合剤として使用される公知の熱可塑性樹脂、熱硬化性樹脂、反応型樹脂等が用いられ、特に数平均分子量が５０００〜１０００００のものが好ましい。
【００４０】
熱可塑性樹脂としては、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、塩化ビニル−アクリロニトリル共重合体、アクリル酸エステル−アクリロニトリル共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリフッ化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリウレタン樹脂、ポリエステル樹脂、アミノ樹脂、合成ゴム等が挙げられる。
【００４１】
また、熱硬化性樹脂または反応型樹脂としては、フェノール樹脂、エポキシ樹脂、ポリウレタン硬化型樹脂、尿素樹脂、メラミン樹脂、アルキッド樹脂、シリコーン樹脂、ポリアミン樹脂、尿素ホルムアルデヒド樹脂等も使用可能である。
【００４２】
これら結合剤には、磁性粉末の分散性向上や媒体の走行耐久性向上の効果を得る点から、第３級アミノ基または第４級アンモニウム塩が導入されているのが望ましい。
【００４３】
第３級アミノ基の場合、化４で表される構造のものが分子内に導入されていても良く、化５で表される構造のものが末端に導入されていても良い。
【００４４】
【化４】
0003852198.tif 000004
【００４５】
【化５】
0003852198.tif 000005
【００４６】
また、第４級アンモニウム塩の場合、化６で表される構造のものが分子内に導入されていても良く、化７で表される構造のものが末端に導入されていても良い。
【００４７】
【化６】
0003852198.tif 000006
【００４８】
【化７】
0003852198.tif 000007
【００４９】
また、この他、−ＳＯ3Ｍ、−ＯＳＯ3Ｍ、−ＣＯＯＭ、Ｐ＝Ｏ（ＯＭ）2（但し、Ｍは、水素原子あるいはリチウム、カリウム、ナトリウム等のアルカリ金属である。）や、−ＯＨ、−ＳＨ、−ＣＮ、エポキシ基等の極性官能基が導入されていても良い。
【００５０】
結合剤の極性官能基の含有量は、０．００１〜１ｍｍｏｌ／ｇであるのが好ましく、さらには０．０１〜０．３ｍｍｏｌ／ｇであるのがより好ましい。
【００５１】
極性基の含有量が０．００１ｍｍｏｌ／ｇ未満の場合には、結合剤とジヒドロキシベンゼン化合物の界面の相互作用を十分に強めることができず、走行耐久性を改善する効果が不足する。また、極性基の含有量が１ｍｍｏｌ／ｇを超えると、磁性塗料の粘度が高くなる。その結果、磁性粉末の分散が阻害され、また、媒体表面の平滑性も損なわれ、良好な電磁変換特性が得られない。
【００５２】
このような結合剤の含有量は、磁性粉末１００重量部に対して１〜２００重量部であるのが好ましく、１０〜５０重量部であるのが望ましい。結合剤の含有量が多過ぎると、磁性粉末の磁性層に占める割合が相対的に低下し、出力の低下に繋がる。また、ドライブ上で、磁気ヘッドや各種摺動部材と繰り返し摺動されることによって磁性層が塑性流動を起こし易く、媒体の走行耐久性が損なわれる。また、結合剤の含有量が少な過ぎると、塗膜が脆くなり、媒体の走行耐久性が低下する。なお、これらの結合剤は、１種類を単独で使用してもよく、２種類以上を併用することも可能である。
【００５３】
これらの結合剤には、ポリイソシアネートによって架橋硬化させることも可能である。このポリイソシアネートとしては、トルエンジイソシアネートならびに、これら付加体、アルキレンジイソシアネートならびに、これら付加体等がある。これらポリイソシアネートの添加量は、結合剤１００重量部に対して５〜８０重量部、好ましくは１０〜５０重量部である。
【００５４】
以上が磁気記録媒体の基本的な構成であるが、さらにこの他、磁気記録媒体で通常設けられる付加的な層や添加剤を用いるようにしても構わない。
【００５５】
例えば、非磁性支持体の磁性層が形成される側とは反対側の面に、磁気記録媒体の走行性の向上や帯電防止及び転写防止等を目的としてバックコート層を設けてもよい。このバックコート層は、カーボンブラック等の帯電防止剤と結合剤を主体として構成される。
【００５６】
また、磁性層と非磁性支持体の間に、非磁性粉末と結合剤を含有する非磁性層（下層）を設けるようにしても良い。磁性層を薄膜化した場合に磁性層を非磁性支持体上に直接設けると、非磁性支持体の表面粗さが磁性層表面に浮き出し、磁性層の表面性が損なわれる。これに対して、磁性層と非磁性支持体の間に非磁性層を介在させると、非磁性支持体の表面粗さが磁性層表面に浮き出し難くなり、磁性層の表面性が改善される。
【００５７】
この非磁性層の材料としては次のようなものが用いられる。
【００５８】
まず、非磁性粉末としては、α−Ｆｅ2Ｏ3等の非磁性酸化鉄、ゲータイト、ルチル型酸化チタン、アナターゼ型酸化チタン、酸化錫、酸化タングステン、酸化珪素、酸化亜鉛、酸化クロム、酸化セリウム、チタンカーバイト、ＢＮ、α−アルミナ、β−アルミナ、γ−アルミナ、硫酸カルシウム、硫酸バリウム、二硫化モリブデン、炭酸マグネシウム、炭酸カルシウム、炭酸バリウム、炭酸ストロンチウム、チタン酸バリウム等が挙げられる。上記非磁性粉末は、目的に応じて適当量の不純物がドープされていても良い。また、分散性の改良、導電性の付与、色調の改善等の目的で、Ａｌ，Ｓｉ，Ｔｉ，Ｓｎ，Ｓｂ，Ｚｒ等を含有する化合物による表面処理が施されていても構わない。これらの非磁性粉末は、１種類を単独で使用しても良く、複数種を混合して用いても構わない。
【００５９】
これら非磁性粉末は比表面積が３０〜８０ｍ2／ｇであるのが望ましく、さらには４０〜７０ｍ2／ｇであるのが好ましい。比表面積がこの範囲にある非磁性粉末は微粒子であることから形状が非磁性層表面に現れにくく、非磁性層が平滑に形成され、これを反映して上層の磁性層も平滑に形成される。これにより、変調ノイズ特性が改善され、スペーシングロスが抑えられる。
【００６０】
また、この他、非磁性粉末としてゴム用ファーネス、熱分解カーボン、カラー用ブラック、アセチレンブラック等のカーボンブラックが含まれていても良い。これらカーボンブラックは比表面積が１００〜４００ｍ2／ｇ、ＤＢＰ吸油量（フタル酸ジブチル吸油量）が２０〜２００ｍｌ／１００ｇであることが好ましい。比表面積がこの範囲にあるカーボンブラックは微粒子であることから形状が非磁性層表面に現れにくく、その結果、非磁性層が平滑に形成され、これを反映して上層の磁性層も平滑に形成される。
【００６１】
非磁性層の結合剤としては、磁性層の結合剤として例示したものがいずれも使用可能である。
【００６２】
また、このような非磁性層を設ける場合、この非磁性層にも非磁性粉末の分散性改善を目的として上記ジヒドロキシベンゼン化合物を添加しても構わない。
【００６３】
非磁性層に含有させるジヒドロキシベンゼン化合物の量は、非磁性粉末１００重量部に対して０．３〜１０重量部、さらには１．０〜５．０重量部であるのが望ましい。ジヒドロキシベンゼン化合物の含有量がこの範囲よりも少ない場合には、非磁性粉末や結合剤へのジヒドロキシベンゼン化合物の付着量が不足し、非磁性粉末の分散性を十分に改善することができない。またジヒドロキシベンゼン化合物の含有量がこの範囲よりも多い場合には、ジヒドロキシベンゼン化合物において結合剤と未反応の官能基が多く残存することになり、これらが相互作用を及ぼし合うことによって非磁性粉末の分散性が低下する。
【００６４】
なお、この場合もジヒドロキシベンゼン化合物は１種類を単独で使用してもよく、複数種を組み合わせて用いても構わない。また、他の分散剤を併用しても差し支えない。
【００６５】
また、上記磁性層および非磁性層には、次のような潤滑剤を添加しても良い。
【００６６】
潤滑剤としては、黒鉛、二硫化モリブデン、二硫化タングステン等の固体潤滑剤や、シリコーンオイル、炭素数１０〜２２の脂肪酸、炭素数１０〜２２の脂肪酸と炭素数２〜２６のアルコールにより合成される脂肪酸エステル、テルペン系化合物及びこれらのオリゴマー等が挙げられる。
【００６７】
また、磁性層にはさらに研磨剤粒子を添加しても構わない。
【００６８】
研磨剤粒子としては、酸化アルミニウム（α、β、γ）、酸化クロム、酸化珪素、ダイヤモンド、ガーネット、エメリー、窒化ホウ素、チタンカーバイト、炭化珪素、炭化チタン、酸化チタン（ルチル、アナターゼ）等がある。これら研磨剤粒子は、モース硬度が４以上、好ましくは５以上、比重が２〜６、好ましくは３〜５の範囲、平均粒径が０．５μｍ以下、さらに好ましくは０．３μｍ以下がよい。また、これらの添加量は、磁性粉末１００重量部に対して２０重量部以下、好ましくは１０重量部以下、さらに好ましくは５重量部以下がよい。なお、研磨剤粒子の平均粒径は、透過型電子顕微鏡写真から無作為に１００サンプル以上を選択し、その平均値を算出することで求められる。
【００６９】
以上のような磁性層や非磁性層は非磁性支持体上に形成される。
【００７０】
非磁性支持体としては、ポリエチレンテレフタレート、ポリエチレン−２，６−ナフタレート等のポリエステル類、ポリプロピレン等のポリオレフィン類、セルローストリアセテート、セルロースジアセテート等のセルロース類、ビニル系樹脂、ポリイミド類、ポリカーボネート類に代表されるような高分子材料、あるいは金属、ガラス、セラミクス等により形成される支持体等が用いられる
これらの材料よりなる磁気記録媒体は例えば次のようにして製造される。
【００７１】
まず、各層の材料を有機溶剤とともに混練、分散して磁性塗料と、必要に応じて非磁性塗料やバック塗料を調製する。
【００７２】
磁性塗料を調製するに際して、ジヒドロキシベンゼン化合物は、磁性粉末や結合剤、有機溶剤と同時に混合しても良く、あるいは予めジヒドロキシベンゼン化合物で磁性粉末を処理しておき、この処理が施された磁性粉末を結合剤や有機溶剤と混合しても良い。
【００７３】
また、非磁性層にジヒドロキシベンゼン化合物を添加する場合にも、ジヒドロキシベンゼン化合物は、非磁性粉末や結合剤、有機溶剤と同時に混合しても良く、あるいは予めジヒドロキシベンゼン化合物で非磁性粉末を処理しておき、この処理が施された非磁性粉末を結合剤や有機溶剤と混合しても良い。
【００７４】
ここで、塗料化のための溶媒としては、アセトン，メチルエチルケトン，メチルイソブチルケトン，シクロヘキサノン等のケトン系溶媒、メタノール，エタノール，プロパノール等のアルコール系溶媒、酢酸メチル，酢酸エチル，酢酸ブチル，酢酸プロピル，乳酸エチル，エチレングリコールアセテート等のエステル系溶媒、ジエチレングリコールジメチルエーテル，２−エトキシエタノール，テトラヒドロフラン，ジオキサン等のエーテル系溶媒、ベンゼン，トルエン，キシレン等の芳香族炭化水素系溶媒、メチレンクロライド，エチレンクロライド，四塩化炭素，クロロホルム，クロロベンゼン等のハロゲン化炭化水素系溶媒等が単独あるいは混合されて使用される。
【００７５】
また、混練及び分散装置としては、ロールミル、ボールミル、サンドミル、アジター、ニーダー、エクストルーダー、ホモジナイザー、超音波分散機等が使用される。
【００７６】
そして、このようにして調製された非磁性塗料及び磁性塗料を、非磁性支持体上に吹き付けるか、あるいは塗布ロールやダイコータを用いた塗布方法等によって塗布し、乾燥させることによって非磁性層と磁性層を形成する。この後、必要に応じてカレンダー処理等の平滑化処理を行っても良い。
【００７７】
そして、非磁性支持体の非磁性層および磁性層が形成された側とは反対側の面に、バックコート塗料を塗布、乾燥させることでバックコート層を形成し、所定の媒体形状に裁断する。
【００７８】
【実施例】
以下、本発明の具体的な実施例について実験結果に基づいて説明するが、本発明がこの実施例に限定されるものでないことは言うまでもない。
【００７９】
実施例１−１
実施例１−１のサンプルテープは、図１に示すように、非磁性支持体１上に磁性層２が形成され、非磁性支持体１の磁性層２が形成された側とは反対側の面にバックコート層３が形成されて構成されるものである。
【００８０】
このサンプルテープを作製するために、まず下記の組成に基づいて磁性塗料を調製した。なお、ジヒドロキシベンゼン化合物は、化８で表され、Ｒ1，Ｒ2，Ｒ3，Ｒ4に表１に示す官能基または水素が導入されたものである。
【００８１】
塗料化は、常法に従って磁性粉末、結合剤、添加剤、溶剤及びジヒドロキシベンゼン化合物を混合した後、エクストルーダーにより混練し、さらにサンドミルで５時間分散させることで行った。
【００８２】
0003852198.tif 000008
調製された磁性塗料にポリイソシアネートを３重量部添加した後、塗料を、厚さ７μｍのＰＥＴ（ポリエチレンテレフタレート）フィルム上に、厚さが６．５μｍとなるように塗布した。そして、未乾燥状態の塗膜を、ソレノイドコイルにより配向処理した後、乾燥、カレンダー処理、硬化処理を順次行うことで磁性層を形成した。
【００８３】
次に、下記の組成に基づいてカーボンブラック、結合剤及び溶剤を混合、混練、分散させることでバック塗料を調製した。
【００８４】
0003852198.tif 000009
続いて、このバック塗料を、非磁性支持体の磁性層が形成された側とは反対側の面に塗布、乾燥することでバックコート層を形成した。
【００８５】
そして、このようにして磁性層及びバックコート層が形成されてテープ原反を、８ｍｍ幅に裁断することでサンプルテープを作製した。
【００８６】
実施例１−２〜実施例１−１４
実施例１−２〜実施例１−１４は、磁性層に添加するジヒドロキシベンゼン化合物として、化８で表され、Ｒ1，Ｒ2，Ｒ3，Ｒ4の位置に表１に示すような官能基または水素が導入されたものを用い、その添加量を表１に示すように変えたこと以外は実施例１−１と同様のサンプルテープの例である。
【００８７】
比較例１−１
比較例１−１は、磁性層にジヒドロキシベンゼン化合物が添加されていない市販の磁気テープ（ソニー社製８ｍｍＨｉ８テープ）である。
【００８８】
比較例１−２
比較例１−２は、磁性層にジヒドロキシベンゼン化合物を添加しないこと以外は実施例１−１と同様のサンプルテープの例である。
【００８９】
比較例１−３
比較例１−３は、磁性層に添加するジヒドロキシベンゼン化合物として、化８で表され、Ｒ1，Ｒ2，Ｒ3，Ｒ4の位置に水素が導入されたものを用い、その添加量を表１に示すように変えたこと以外は実施例１−１と同様のサンプルテープの例である。
【００９０】
【化８】
0003852198.tif 000010
【００９１】
【表１】
0003852198.tif 000011
【００９２】
以上のようにして作製したサンプルテープについて、電磁変換特性（１０ＭＨｚの再生出力）、表面粗さＲａ、スチル特性を調べた。これらの特性は次のようにして測定した。
【００９３】
電磁変換特性：固定ヘッド式電磁変換特性測定機を用いて測定を行った。この測定機はサンプルテープが巻き付けられる回転ドラム、この回転ドラムに対して対向配置されたヘッドからなる記録系と、出力レベルを検出するためのスペクトラムアナライザーによって構成されている。この測定機によって、最適記録電流で１０ＭＨｚの矩形波信号を記録し、その後、スペクトラムアナライザーにより１０ＭＨｚの出力レベルを検出した。ここで、テープ−ヘッド間の相対速度は３．３３ｍ／秒である。出力は、比較例１−１のサンプルテープの出力を０ｄＢとしたときの相対値として表示した。
【００９４】
表面粗さＲａ：ＪＩＳ  Ｂ  ０６０１で規定される中心線平均粗さＲａであり、レーザ光干渉方式による非接触型表面粗さ計を用いて測定した。
【００９５】
スチル特性：記録再生手段を備えた回転ドラムと、テープの同一部分を繰り返し再生できるようになされた８ｍｍビデオデッキを使用して測定した。ここでは、この同一部分から再生される出力が、再生１回目の半分になるまでの時間（スチル時間）を測定した。なお、測定は最長１２０分とした。
【００９６】
これらの測定結果を表２に示す。
【００９７】
【表２】
0003852198.tif 000012
【００９８】
表２に示すように、所定の位置に官能基を有するジヒドロキシベンゼン化合物を添加した実施例１−１〜実施例１−１４のサンプルテープは、ジヒドロキシベンゼン化合物を添加していない比較例１−２のサンプルテープに比べて１０ＭＨｚの再生出力が大きく、表面粗さＲａが小さく、またスチル特性に優れている。また、ジヒドロキシベンゼン化合物であっても、所定の官能基を有さないものを添加した比較例１−３のサンプルテープは、１０ＭＨｚの再生出力が小さく、表面粗さＲａが大きく、スチル特性が劣っている。
【００９９】
このことから、磁性層に所定の官能基を有するジヒドロキシベンゼン化合物を添加すると、磁気記録媒体の電磁変換特性や走行耐久性が改善されることがわかる。
【０１００】
但し、ジヒドロキシベンゼン化合物として同じ種類のものを用い、その添加量を変化させた実施例１−１〜実施例１−６を比較すると、添加量を０．２重量部と少なくした実施例１−１のサンプルテープや、１２重量部と多くした実施例１−６のサンプルテープは、ジヒドロキシベンゼン化合物を添加していない比較例１−２のサンプルテープに比べれば特性が改善されているものの、十分であるとは言えない。
【０１０１】
したがって、ジヒドロキシベンゼン化合物の添加量は、磁性粉末１００重量部に対して０．３〜１０重量部であるのが望ましく、さらには１．０〜５．０重量部であるのが好ましい。
【０１０２】
また、シヒドロキシベンゼン化合物の種類を変えた実施例１−３及び実施例１−７〜実施例１−１４を比較すると、ジヒドロキシベンゼン化合物に−ＳＯ3Ｍ、−ＣＯＯＭ、−ＮＲaＲbＲc+Ｘ-を導入した場合、さらにはＲ2，Ｒ3の位置に極性基を導入した場合に良好な特性が得られることがわかる。
【０１０３】
実施例２−１〜実施例２−１４
実施例２−１〜実施例２−１４は、磁性層に添加するポリ塩化ビニル樹脂として、化６の第４級アンモニウム塩（Ｒ8：ＣＨ3，Ｒ9：ＣＨ3，Ｙ-：Ｃｌ-）が０．０５ｍｍｏｌ／ｇなる量で含有されたポリ塩化ビニル樹脂（ガラス転移点：７３℃）を用い、ジヒドロキシベンゼン化合物として、化８で表され、Ｒ1，Ｒ2，Ｒ3，Ｒ4の位置に表３に示すような官能基または水素が導入されたものを用い、その添加量を表３に示すように変えたこと以外は実施例１−１と同様のサンプルテープの例である。
【０１０４】
比較例２−１
比較例２−１は、磁性層にジヒドロキシベンゼン化合物が添加されていない市販の磁気テープ（ソニー社製８ｍｍＨｉ８テープ）である。
【０１０５】
比較例２−２
比較例２−２は、磁性層にジヒドロキシベンゼン化合物を添加しないこと以外は実施例２−１と同様のサンプルテープの例である。
【０１０６】
比較例２−３
比較例２−３は、磁性層に添加するジヒドロキシベンゼン化合物として、化８で表され、Ｒ1，Ｒ2，Ｒ3，Ｒ4の位置に水素が導入されたものを用い、その添加量を表３に示すように変えたこと以外は実施例２−１と同様のサンプルテープの例である。
【０１０７】
【表３】
0003852198.tif 000013
【０１０８】
以上のようにして作製したサンプルテープについて、上述と同様にして電磁変換特性（１０ＭＨｚの再生出力）、表面粗さＲａ、スチル特性を調べた。その結果を表４に示す。
【０１０９】
【表４】
0003852198.tif 000014
【０１１０】
表４に示すように、所定の位置に極性基を有するジヒドロキシベンゼン化合物を添加した実施例２−１〜実施例２−１４のサンプルテープは、ジヒドロキシベンゼン化合物を添加していない比較例２−２のサンプルテープに比べて１０ＭＨｚの再生出力が大きく、表面粗さＲａが小さく、またスチル特性に優れている。また、ジヒドロキシベンゼン化合物であっても所定の極性基を有さないものを添加した比較例２−３のサンプルテープは、１０ＭＨｚの再生出力が小さく、表面粗さＲａが大きく、スチル特性が劣っている。
【０１１１】
このことから、磁性層に所定の極性基を有するジヒドロキシベンゼン化合物を添加すると、磁気記録媒体の電磁変換特性や走行耐久性が改善されることがわかる。
【０１１２】
但し、ジヒドロキシベンゼン化合物として同じ種類のものを用い、その添加量を変化させた実施例２−１〜実施例２−６のサンプルテープを比較すると、添加量を０．２重量部と少なくした実施例２−１のサンプルテープや、１２重量部と多くした実施例２−６のサンプルテープは、ジヒドロキシベンゼン化合物を添加していない比較例２−２のサンプルテープに比べれば特性が改善されているものの、十分であるとは言えない。
【０１１３】
したがって、ジヒドロキシベンゼン化合物の添加量は、磁性粉末１００重量部に対して０．３〜１０重量部であるのが望ましく、さらには１．０〜５．０重量部であるのが好ましいことがわかる。
【０１１４】
また、シヒドロキシベンゼン化合物の種類を変えた実施例２−３及び実施例２−７〜実施例２−１４を比較すると、ジヒドロキシベンゼン化合物に−ＳＯ3Ｍ、−ＣＯＯＭ、−ＮＲaＲbＲc+Ｘ-を導入した場合、さらにはＲ2，Ｒ3の位置に官能基を導入した場合に良好な特性が得られることがわかる。
【０１１５】
【発明の効果】
以上の説明からも明らかなように、本発明の磁気記録媒体は、磁性層に所定の構造を有するジヒドロキシベンゼン化合物が含有されているので、比表面積が３５ｍ2／ｇ以上の磁性粉末を磁性層中に高度に分散させることができ、高密度記録領域において高い電磁変換特性が得られるとともに良好な走行耐久性が得られる。
【図面の簡単な説明】
【図１】本発明を適用した磁気記録媒体の一例を示す断面図である。
【符号の説明】
１  非磁性支持体、２  磁性層、３  バックコート層
【図１】
0003852198.tif 000016